(57)【要約】      （修正有）【課題】比表面積が高く、高活性なスポンジ金属触媒を提供する。【解決手段】触媒活性を有するニッケル、コバルト、銅、あるいは鉄等の金属とアルミニウムからなる金属アルミニウム合金から、アルミニウムを溶出させる展開方法として、キレート剤を添加したアルカリ水溶液を使用することにより、展開工程で溶出したアルミニウム化合物が触媒表面での析出するのを防ぐことができ、比表面積の高い、高活性なスポンジ金属触媒が製造できる。【選択図】なし【特許請求の範囲】
【請求項１】
キレート剤を添加したアルカリ水溶液を使用して触媒活性を有する金属とアルミニウムとからなるアルミニウム合金から、アルミニウムを溶出させて得られたものであることを特徴とするスポンジ金属触媒。
【請求項２】
触媒活性を有する金属とアルミニウムとからなるアルミニウム合金から、アルミニウムを溶出させる展開方法として、キレート剤を添加したアルカリ水溶液を使用することを特徴とする請求項１記載のスポンジ金属触媒。
【請求項３】
触媒活性を有する金属がニッケル、コバルト、銅、鉄、銀からなる群より１種又は２種以上の元素からなる請求項２記載のスポンジ金属触媒。
【請求項４】
更に助触媒としてバナジウム、マンガン、モリブデン、チタン、ジルコニウム、マグネシウム、クロム、スズ、及びガリウムからなる群より選択される１種又は２種以上の元素を含む請求項３に記載のスポンジ金属触媒。
【請求項５】
触媒活性を有する金属とアルミニウムからなるアルミニウム合金から、アルミニウムを溶出させる展開方法として、キレート剤を添加したアルカリ水溶液を使用するが、アルカリの量はアルミニウム合金中のアルミニウム量に対して、モル比で０．０１〜３．０倍、アルカリ水溶液の濃度は４０％以下とすることを特徴とする請求項１〜４のいずれか記載のスポンジ金属触媒。
【請求項６】
触媒活性を有する金属とアルミニウムからなるアルミニウム合金から、アルミニウムを溶出させる展開方法として、キレート剤を添加したアルカリ水溶液を使用するが、キレート剤の添加量は、アルカリ水溶液の量に対して、０．１〜１０％とすることを特徴とする請求項１〜５のいずれか記載のスポンジ金属触媒。
【請求項７】
触媒活性を有する金属とアルミニウムからなるアルミニウム合金から、アルミニウムを溶出させる展開方法として、展開温度を１０〜１１０℃で行うことを特徴とする請求項１〜６のいずれか記載のスポンジ金属触媒。
【請求項８】
触媒活性を有する金属とアルミニウムとからなるアルミニウム合金から、アルミニウムを溶出させる展開方法として、キレート剤を添加したアルカリ水溶液を使用することを特徴とするスポンジ金属触媒の製造方法。
【請求項９】
触媒活性を有する金属とアルミニウムからなるアルミニウム合金から、アルミニウムを溶出させる展開方法として、キレート剤を添加したアルカリ水溶液を使用するが、アルカリの量はアルミニウム合金中のアルミニウム量に対して、モル比で０．０１〜３．０倍、アルカリ水溶液の濃度は４０％以下とする請求項８に記載のスポンジ金属触媒の製造方法。
【請求項１０】
触媒活性を有する金属とアルミニウムからなるアルミニウム合金から、アルミニウムを溶出させる展開方法として、キレート剤を添加したアルカリ水溶液を使用するが、キレート剤の添加量は、アルカリ水溶液の量に対して、０．１〜１０％とすることを特徴とする請求項８〜９のいずれかに記載のスポンジ金属触媒の製造方法。
【請求項１１】
触媒活性を有する金属とアルミニウムからなるアルミニウム合金から、アルミニウムを溶出させる展開方法として、展開温度を１０〜１１０℃で行う請求項８〜１０のいずれかに記載のスポンジ金属触媒の製造方法。
【発明の詳細な説明】
【技術分野】
【０００１】
本発明は、化学反応に用いられるスポンジ金属触媒、並びにそれらの製造に関する。
【背景技術】
【０００２】
スポンジ金属触媒とは、ニッケルやコバルト、銅、鉄などの触媒活性を有する金属と、アルミニウム、亜鉛、ケイ素等の両性金属とからなる合金を、アルカリで両性金属を溶出させることで得られる多孔質状の金属触媒である。
スポンジ金属触媒は、触媒活性を有する金属の特性に応じて、水素化反応、脱水素反応、水和反応など、多様な有機化学の反応に広く用いられており、その種類は多い。たとえばニッケルとアルミニウムから得られるスポンジニッケル触媒は、貴金属触媒に比べ安価であることから、工業的に幅広く使用されおり、糖の水素化反応や、カルボニルからアルコールを得る水素化反応、ニトリルから１級アミンを得る水素化反応、不飽和結合の水素化反応などで使用されている。
【０００３】
しかしスポンジ金属触媒は、貴金属触媒に比べ安価ではあるものの、一般的に触媒活性の劣化が大きい触媒であること、製品に占める触媒コストが高くなること、等があり、触媒の改良が求められている。
【発明の開示】
【発明が解決しようとする課題】
【０００４】
上述の事情に鑑みて、本発明は、高活性なスポンジ金属触媒の提供を課題とする。
【課題を解決するための手段】
【０００５】
本発明者は、上記課題を解決するため、鋭意研究を重ねた結果、触媒活性を有する金属とアルミニウム溶製鋳造してアルミニウム合金を調製し、これを粉砕、分級を行い目的に応じた粒度に調製し、得られた合金粉末を、適切な条件下においてアルミニウムを溶出させるところに工夫を加えることにより、高活性で高耐性の触媒が得られる技術を見出し、かかる知見をもとにして、本発明を完成するに至った。
【０００６】
すなわち、本発明は、触媒活性を有する金属とアルミニウムとからなるアルミニウム合金から、アルミニウムを溶出させる展開方法として、キレート剤を添加したアルカリ水溶液を使用することを特徴とするスポンジ金属触媒、及びその製造方法である。
【発明の効果】
【０００７】
本発明にかかるスポンジ金属触媒の調製方法は、展開工程において、キレート剤を添加することにより、展開工程で溶出したアルミニウム化合物が触媒表面での析出を防ぐことができる。その結果、比表面積が高くなり、初期活性に優れた触媒を得ることができる。
【発明を実施するための形態】
【０００８】
以下、本発明について詳細に説明する。
本発明のスポンジ金属触媒の特徴は、触媒活性を有する金属とアルミニウムからなるアルミニウム合金から、アルミニウムを溶出させる展開方法として、キレート剤を添加したアルカリ水溶液を使用することにある。
【０００９】
従来のスポンジ金属触媒は、アルカリ水溶液でアルミニウム合金からアルミニウムを溶出させていた。溶出したアルミニウムはアルミン酸イオンとしてアルカリ水溶液中に存在するが、一部は水酸化アルミニウムとして析出し、触媒表面上に存在する。
【００１０】
本発明者は、この触媒表面を覆う水酸化アルミニウムの析出を抑制することで触媒活性が上がるものと推測し、鋭意研究を重ねた。その結果、アルミニウム合金からアルミニウムを溶出させる展開工程において、アルカリ水溶液にキレート剤を添加することで、比表面積の高い、高活性なスポンジ金属触媒が得られることを見出した。
【００１１】
本発明に使用される合金は、触媒活性を有する金属とアルミニウムとからなる。その配合比は、その触媒活性を有する金属に応じ、各々配合比に応じた金属間化合物を形成させるものであり、一般的にアルミニウムが、７０〜３０％、触媒活性を有する金属が３０〜７０％である。
【００１２】
本発明に使用される触媒活性を有する金属は、ニッケル、コバルト、銅、鉄、銀からなる群より１種または２種以上の元素から選ばれる。
【００１３】
上記合金には、さらに助触媒として、バナジウム、マンガン、モリブデン、チタン、ジルコニウム、マグネシウム、クロム、スズ、及びガリウムからなる群より選択される１種又は２種以上の元素を添加することができる。これらは、スポンジ金属触媒の反応選択性や耐久性を向上させる目的で、実験によって選択される。添加量は合金に対し、０．１〜１０％程度が良く、０．１％より少ないと、助触媒としての効果が発揮されず、また１０％より多いと活性が阻害される。
【００１４】
これら助触媒元素を添加する方法としては、合金鋳造時に直接添加する方法や、アルミニウム合金を展開後、修飾する方法が挙げられる。
【００１５】
上記合金粒子の形状については、特に限定はなく、例えば、合金インゴットを破砕して得られる不規則形状であっても、ガスアトマイズ法、水アトマイズ法、回転円板遠心噴霧法などにより得られる球形状であってもよい。
【００１６】
上記合金粒子の大きさも限定はされないが、粒子径分布の中心粒子径が１０μｍ以上１ｍｍ以下であるのが好ましい。合金粒子の中心粒子径が１ｍｍより大きいと、反応で使用される際、反応物質との接触が不利となり、活性は低下する。一方、中心粒子径が１０μｍよりも小さいと、反応終了後、沈降性及び濾過性が低下し、ハンドリング面で不利となる。
【００１７】
本発明のスポンジ金属触媒を製造するには、アルミニウム合金からアルカリ水溶液でアルミニウムを溶出させる。この操作を展開というが、展開により、アルカリに不溶な触媒活性を有する金属を主体とする多孔質金属触媒が形成される。本発明ではこの展開方法に特徴があり、キレート剤の存在下、アルカリ水溶液でアルミニウム合金を展開する。展開する方法は予めキレート剤を含有するアルカリ水溶液に合金を投入する方法や、予めキレート剤、及びアルミニウム合金を分散させた水に、アルカリを添加していく方法が挙げられる。
【００１８】
展開に使用するアルカリの種類は特に限定されないが、水酸化ナトリウムや、水酸化カリウムの水溶液が好ましく、アルカリの量は通常アルミニウム合金中のアルミニウム量に対して、モル比で０．０１〜３．０倍であるが、好ましくは１．０〜２．０倍である。１．０倍を下回ると、展開途中でアルカリが不足し、アルミニウムが残存し、十分な活性が得られない。活性を抑制する目的で、意図的にアルミニウムを残存させる場合は、アルカリ量をモル比で１．０倍以下とすることもあるが、通常は１．０倍以上である。
【００１９】
またアルカリ量が１．０倍以上であれば理論上展開は進行するが、コスト面を考慮すると実用的な範囲は１．０〜３．０倍である。
【００２０】
アルカリ水溶液の濃度は４０％以下で適宜選択される。４０％以上でも展開は進行するが、アルカリ水溶液が高粘度となる為、ハンドリング面で不利となる。
【００２１】
添加するキレート剤はアルミニウムイオンを捕集するものであればよく、トリエタノールアミンや、エデト酸ナトリウム、クエン酸塩、グルコン酸塩が挙げられるが、コスト面を考慮するとグルコン酸ナトリウムが優位である。
【００２２】
キレート剤の添加量は、実験によれば、アルカリ水溶液に対し、０．１〜１０％とするのが良い。０．１％以下では添加効果が低く、また１０％以上では効果は同様であるものの、溶液の粘性が増すためハンドリング面で不利となり、またコスト面でも不利となる。
【００２３】
展開温度は、１１０℃以下が好ましく、さらには１０〜１１０℃の範囲がより好ましい。
展開時間は温度にもよるが、一般に１０〜３００分間程度で良い。
【００２４】
展開終了後、水洗をする。水洗方法としては、デカンテーション法が一般的であり、上澄水のｐＨが８〜１１の範囲になるまで水洗する。これにより、本発明のスポンジ金属触媒が得られる。
【００２５】
本発明のスポンジ金属触媒は、上記の方法により、実質的に１ｍｍ程度以下の粉末として得られる。上記スポンジ金属触媒は、粉末状態のままで使用するほか、押出成形や打錠成形して成形体としたり、固定床触媒等として使用することもできる。
【００２６】
スポンジ金属触媒は、通常、水封状態で保管する。使用にあたっては水系でそのまま使用できるが、必要に応じて不活性ガス中で乾燥させてから使用したり、また溶剤等で置換を行ってから使用することもできる。
【実施例】
【００２７】
以下、本発明を実施例、比較例をもって具体的に説明する。本発明はこれらの実施例に限定されるものではない。
【００２８】
［実施例１］
ニッケルアルミニウム合金粉末の調製
ニッケル５．０ｋｇ及びアルミニウム５．０ｋｇを高周波溶解炉により１５００℃で溶解し、ニッケルアルミニウム合金に得た。このニッケルアルミニウム合金に機械粉砕を施し、直径が約５〜２００μｍとなるよう調製し、ニッケルアルミニウム合金粉末９．５ｋｇを得た。
【００２９】
展開
３０％水酸化ナトリウム水溶液４．９ｋｇに、キレート剤としてグルコン酸ナトリウム１００ｇを溶解させ、ここに上記ニッケルアルミニウム合金粉末１ｋｇを投入して展開を行った。展開後デカンテーションによる洗浄を繰り返して、ｐＨを１１．０以下まで下げ、スポンジニッケル触媒を得た。
【００３０】
評価
得られたスポンジニッケル触媒の組成、比表面積、触媒活性を測定した。触媒活性の測定方法は、スポンジニッケル触媒の存在下、３０℃及び常圧のＨ２雰囲気下でアセトンの接触水素化反応を行い、その際の水素吸収速度を測定した。この触媒活性値は、数値の高いほど触媒活性が優れていることを示す。
測定結果を表１に示す。
【００３１】
［実施例２］
実施例１で調製したニッケルアルミニウム合金粉末を使用して、キレート剤をトリエタノールアミン２５ｇに変更し、他は実施例１と同条件で展開を行った。
測定結果を表１に示す。
【００３２】
［比較例1］
実施例１で調製したニッケルアルミニウム合金粉末を使用して、キレート剤を添加せずに実施例１、または実施例２と同様に展開を行った。測定結果を表１に示す。
【００３３】
スポンジニッケル触媒ではキレート剤を添加しても組成では差がみられなかった。しかし比表面積は増加し、また触媒活性も上昇していることが観察された。これはキレート剤を添加しない場合は、触媒表面上に微量ではあるが水酸化アルミニウムが析出し、反応物質と触媒の接触を阻害してしまうが、キレート剤を添加した場合は、触媒表面上での水酸化アルミニウムの生成が抑制され、反応物質と触媒の接触が容易になる為と推測される。
【００３４】
実施例１、実施例２を比較する限りでは、キレート剤の種類の影響は見られなかった。
【００３５】
【表１】
2014171958.tif 000002
【００３６】
［実施例３］
コバルトアルミニウム合金粉末の調製
コバルト５．０ｋｇ及びアルミニウム５．０ｋｇを高周波溶解炉により１６００℃で溶解し、コバルトアルミニウム合金に得た。このコバルトアルミニウム合金に機械粉砕を施し、直径が約５〜２００μｍとなるよう調製し、コバルトアルミニウム合金粉末９．４ｋｇを得た。
【００３７】
展開
３０％水酸化ナトリウム水溶液４．９ｋｇに、キレート剤としてグルコン酸ナトリウム１００ｇを溶解させ、ここに上記コバルトアルミニウム合金粉末１ｋｇを投入して展開を行った。展開後デカンテーションによる洗浄を繰り返して、ｐＨを１１．０以下まで下げ、スポンジコバルト触媒を得た。
【００３８】
評価
得られたスポンジコバルト触媒の組成、比表面積、触媒活性を測定した。触媒活性の測定方法は、スポンジコバルト触媒の存在下、３０℃及び常圧のＨ２雰囲気下でアセトンの接触水素化反応を行い、その際の水素吸収速度を測定した。この触媒活性値は、数値の高いほど触媒活性が優れていることを示す。
測定結果を表２に示す。
【００３９】
［比較例２］
実施例３で調製したコバルトアルミニウム合金粉末を使用して、キレート剤を添加せずに実施例３と同様に展開を行った。
測定結果を表２に示す。
【００４０】
スポンジコバルト触媒ではキレート剤を添加することで、組成、比表面積、触媒活性に飛躍的な効果がみられた。キレート剤を添加したことにより、触媒表面上での水酸化アルミニウムの生成が抑制され、反応物質と触媒の接触が容易になる為と推測される。
【００４１】
【表２】
2014171958.tif 000003
【００４２】
［実施例４］
銅アルミニウム合金粉末の調製
銅５．０ｋｇ及びアルミニウム５．０ｋｇを高周波溶解炉により１０００℃で溶解し、銅アルミニウム合金に得た。この銅アルミニウム合金に機械粉砕を施し、直径が約５〜２００μｍとなるよう調製し、銅アルミニウム合金粉末９．４ｋｇを得た。
【００４３】
展開
３０％水酸化ナトリウム水溶液４．９ｋｇに、キレート剤としてグルコン酸ナトリウム１００ｇを溶解させ、ここに上記銅アルミニウム合金粉末１ｋｇを投入して展開を行った。展開後デカンテーションによる洗浄を繰り返して、ｐＨを１１．０以下まで下げ、スポンジ銅触媒を得た。
【００４４】
評価
得られたスポンジ銅触媒の組成、比表面積、触媒活性を測定した。触媒活性の測定方法は、スポンジ銅触媒の存在下、７０℃においてアクリロニトリルを加水分解させ、この時のアクリルアミド生成速度を測定した。
この触媒活性値は、数値の高いほど触媒活性が優れていることを示す。
測定結果を表３に示す。
【００４５】
［比較例３］
実施例４で調製した銅アルミニウム合金粉末を使用して、キレート剤を添加せずに実施例４と同様に展開を行った。
測定結果を表３に示す。
【００４６】
スポンジ銅触媒では、キレート剤を添加しても組成では差は見られなかった。しかし比表面積は上昇し、また触媒活性も上昇していることが確認された。スポンジ銅触媒の場合でも、キレート剤の添加効果は確認された。
【００４７】
【表３】
2014171958.tif 000004
【００４８】
［実施例５］
鉄アルミニウム合金粉末の調製
鉄５．０ｋｇ及びアルミニウム５．０ｋｇを高周波溶解炉により１６００℃で溶解し、鉄アルミニウム合金に得た。この鉄アルミニウム合金に、機械粉砕を施し、直径が約５〜２００μｍとなるよう調製し、鉄アルミニウム合金粉末９．６ｋｇを得た。
【００４９】
展開
３０％水酸化ナトリウム水溶液４．９ｋｇに、キレート剤としてグルコン酸ナトリウム１００ｇを溶解させ、ここに上記鉄アルミニウム合金粉末１ｋｇを投入して展開を行った。展開後デカンテーションによる洗浄を繰り返して、ｐＨを１１．０以下まで下げ、スポンジ鉄触媒を得た。
【００５０】
評価
得られたスポンジ鉄触媒の組成、比表面積、触媒活性を測定した。触媒活性の測定方法は、スポンジ鉄触媒の存在下、３０℃及び常圧のＨ２雰囲気下で、アセトンの接触水素化反応を行い、その際の水素吸収速度を測定した。この触媒活性値は、数値の高いほど触媒活性が優れていることを示す。
測定結果を表４に示す。
【００５１】
［比較例４］
実施例５で調製した鉄アルミニウム合金粉末を使用して、キレート剤を添加せずに実施例５と同様に展開を行った。
測定結果を表４に示す。
【００５２】
スポンジ鉄触媒ではキレート剤を添加することで、組成、比表面積、触媒活性に飛躍的な効果がみられた。これら触媒のエックス線回折分析を行った。
キレート剤を添加した場合は、鉄のピークのみが観察された。しかしキレート剤を添加しない場合は鉄のピーク以外に、鉄アルミニウム合金とは異なる鉄-アルミニウム由来の化合物のピークが観察された。このことからスポンジ鉄触媒の場合は、水酸化アルミニウム以外にも、触媒活性を有する金属である鉄とアルミニウムからなる化合物も副生し、これも触媒表面を覆ってしまい、比表面積を低下させ、その結果、反応物質と触媒の接触が阻害され、触媒活性を低下させたと推測される。
【００５３】
【表４】
2014171958.tif 000005
【産業上の利用可能性】
【００５４】
以上の記述から、本発明のスポンジ金属触媒は触媒活性が高く、且つ、耐久性もあって、工業的有用性は、極めて高い。